(57)【要約】【課題】架橋シリコーンゴムを含む絶縁層を有する絶縁電線において、架橋反応時に発泡することに起因する絶縁層の外観不良による各種物性の低下を抑えるとともに、耐寒性や耐摩耗性にも優れる絶縁電線を提供すること。【解決手段】導体の周囲が架橋シリコーンゴムを含む絶縁層で被覆されている絶縁電線において、前記絶縁層が、有機高分子よりなる表面処理剤により水酸化マグネシウムが表面処理された表面処理水酸化マグネシウムと、金属酸化物の粉末を含有し、前記金属酸化物が、酸化アルミニウム、酸化亜鉛、酸化チタンからなる群より選択される１種以上からなるように絶縁電線を構成した。【選択図】なし【特許請求の範囲】
【請求項１】
導体の周囲が架橋シリコーンゴムを含む絶縁層で被覆されている絶縁電線において、
前記絶縁層が、有機高分子よりなる表面処理剤により水酸化マグネシウムが表面処理された表面処理水酸化マグネシウムと、金属酸化物の粉末を含有し、
前記金属酸化物が、酸化アルミニウム、酸化亜鉛、酸化チタンからなる群より選択される１種以上からなることを特徴とする絶縁電線。
【請求項２】
前記金属酸化物の粉末の平均粒径が、５０μｍ以下であることを特徴とする請求項１記載の絶縁電線。
【請求項３】
前記金属酸化物の粉末の含有量が、前記架橋シリコーンゴム１００質量部に対し、０．１〜１００質量部の範囲内であることを特徴とする請求項１記載の絶縁電線。
【請求項４】
前記表面処理剤が、ポリエチレン、ポリプロピレン、エチレン−エチルアクリレート共重合体、エチレン−酢酸ビニル共重合体、およびそれらの誘導体から選択される１種以上からなることを特徴とする請求項１記載の絶縁電線。
【請求項５】
前記表面処理剤の水酸化マグネシウムに対する処理量が、前記水酸化マグネシウムと前記表面処理剤の合計量の０．１〜１０質量％の範囲内であることを特徴とする請求項１記載の絶縁電線。
【請求項６】
前記水酸化マグネシウムの含有量が、前記架橋シリコーンゴム１００質量部に対し、０．１〜１００質量部の範囲内であることを特徴とする請求項１記載の絶縁電線。
【発明の詳細な説明】
【技術分野】
【０００１】
本発明は絶縁電線に関し、さらに詳しくは、自動車等の車両に好適に用いられる絶縁電線に関するものである。
【背景技術】
【０００２】
自動車等の車両に使用される絶縁電線の絶縁材料には、機械特性、難燃性、耐熱性、耐寒性等の種々の特性が要求される。従来、この種の絶縁材料には、塩化ビニル樹脂やハロゲン系難燃剤を配合したコンパウンドなどのハロゲンを含むものが良く用いられている。
【０００３】
この種の絶縁材料は、ハロゲンを含むことから、焼却廃棄した場合に腐食性ガスを発生することがある。そこで、環境保護などの観点から、ハロゲンを含まない絶縁材料を用いる試みがある。
【０００４】
例えば特許文献１には、絶縁電線の絶縁材料として、未架橋のシリコーンゴムに水酸化アルミニウムを配合したノンハロゲン系の絶縁材料を用いることが記載されている。このノンハロゲン系の絶縁材料は、未架橋のシリコーンゴムを含むことから、導体の外周を被覆した後、加熱により未架橋のシリコーンゴムを架橋させる必要がある。
【先行技術文献】
【特許文献】
【０００５】
【特許文献１】特許第３５５５１０１号公報
【発明の概要】
【発明が解決しようとする課題】
【０００６】
しかしながら、特許文献１に記載の絶縁材料では、未架橋のシリコーンゴムを架橋させる際の加熱により、水酸化アルミニウムの結晶水が放出されて脱水が起こり、発生した水によって絶縁材料が発泡するという問題がある。絶縁材料が発泡すると、絶縁層が外観不良となり、各種物性が低下するおそれがある。
【０００７】
また、上記絶縁材料は、ゴム材料（シリコーンゴム）を用いているため、例えば塩化ビニル樹脂を用いた場合などに比べ、絶縁層が軟らかく、摩耗しやすいという問題がある。
【０００８】
本発明の解決しようとする課題は、架橋シリコーンゴムを含む絶縁層を有する絶縁電線において、架橋時に発泡することに起因する絶縁層の外観不良による各種物性の低下を抑えるとともに、耐寒性や耐摩耗性にも優れる絶縁電線を提供することにある。
【課題を解決するための手段】
【０００９】
上記課題を解決するため本発明に係る絶縁電線は、
導体の周囲が架橋シリコーンゴムを含む絶縁層で被覆されている絶縁電線において、
前記絶縁層が、有機高分子よりなる表面処理剤により水酸化マグネシウムが表面処理された表面処理水酸化マグネシウムと、金属酸化物の粉末を含有し、
前記金属酸化物が、酸化アルミニウム、酸化亜鉛、酸化チタンからなる群より選択される１種以上からなること要旨とするものである。
【００１０】
上記絶縁電線において、前記金属酸化物の粉末の平均粒径が、５０μｍ以下であることが好ましい。
【００１１】
上記絶縁電線において、前記金属酸化物の粉末の含有量が、前記架橋シリコーンゴム１００質量部に対し、０．１〜１００質量部の範囲内であることが好ましい。
【００１２】
上記絶縁電線において、前記表面処理剤が、ポリエチレン、ポリプロピレン、エチレン−エチルアクリレート共重合体、エチレン−酢酸ビニル共重合体、およびそれらの誘導体から選択される１種以上からなることが好ましい。
【００１３】
上記絶縁電線において、前記表面処理剤の水酸化マグネシウムに対する処理量が、前記水酸化マグネシウムと前記表面処理剤の合計量の０．１〜１０質量％の範囲内であることが好ましい。
【００１４】
上記絶縁電線において、前記水酸化マグネシウムの含有量が、前記架橋シリコーンゴム１００質量部に対し、０．１〜１００質量部の範囲内であることが好ましい。
【発明の効果】
【００１５】
本発明に係る絶縁電線は、架橋シリコーンゴムを含む絶縁層に、有機高分子よりなる表面処理剤により水酸化マグネシウムが表面処理された表面処理水酸化マグネシウムを難燃剤として含有するものであるから、架橋時に発泡することに起因する絶縁層の外観不良による各種物性の低下を抑えることができる。
【００１６】
水酸化マグネシウムは、シリコーンゴムの架橋時の加熱では、水酸化アルミニウムのように脱水することはない。水酸化マグネシウムが脱水する温度は、水酸化アルミニウムが脱水する温度と比較して高温であり、シリコーンゴムの加熱架橋の温度では水酸化アルミニウムのように脱水するおそれはない。したがって、本発明に係る絶縁電線によれば、水酸化マグネシウムの脱水による絶縁層の外観不良は発生せず、良好な外観が得られる。これにより、各種物性の低下が抑えられる。
【００１７】
また本発明の絶縁電線は、難燃剤の水酸化マグネシウムとして、有機高分子よりなる表面処理剤により表面処理されている表面処理水酸化マグネシウムを用いたことにより、シリコーンゴム中における水酸化マグネシウムの分散性が優れている。絶縁電線は、水酸化マグネシウムの分散性が優れていることにより、耐寒性が良好である。
【００１８】
このように水酸化マグネシウムの分散性が良好であると、シリコーンゴムと水酸化マグネシウムとを混練する際の負荷が小さくなり、混練時の温度上昇を抑えることができる。これにより、温度上昇に敏感な材料等を使用することが可能となり、絶縁電線として利用できる材料の幅が広がるという効果が得られる。
【００１９】
さらに本発明は、絶縁層に含有する酸化アルミニウム、酸化亜鉛、酸化チタンからなる群より選択される１種以上からなる金属酸化物の粉末が、絶縁層の強度を向上させて、絶縁電線の耐磨耗性を向上させることができる。本発明の絶縁電線は、難燃性を維持しつつ、絶縁層にゴム材料を用いた場合の耐摩耗性の低下を抑えることができる。
【発明を実施するための形態】
【００２０】
本発明の実施形態について詳細に説明する。本発明に係る絶縁電線は、導体と、この導体の周囲を被覆する絶縁層とを有している。絶縁層は、架橋シリコーンゴムと、難燃剤としての表面処理水酸化マグネシウムと、補強剤としての金属酸化物の粉末とを含有している。上記表面処理水酸化マグネシウムは、水酸化マグネシウムが有機高分子よりなる表面処理剤により表面処理されているものである。
【００２１】
絶縁層は、未架橋のシリコーンゴムを含む絶縁層用のゴム組成物を用いて形成される。未架橋のシリコーンゴムは、架橋剤を混練した後、加熱架橋させることで弾性体となるミラブル型（加熱架橋型）、或いは架橋前は液状である液状ゴム型のいずれを用いてもよい。液状ゴム型シリコーンゴムは、室温付近で架橋が可能な室温架橋型（ＲＴＶ）と、混合後１００℃付近で加熱すると架橋する低温架橋型（ＬＴＶ）がある。
【００２２】
未架橋のシリコーンゴムとしては、ミラブル型シリコーンゴムが好ましい。ミラブル型シリコーンゴムは、架橋温度が１８０℃以上と比較的高温であり安定性が良いので、混練の際の混合がし易く、作業性に優れるという利点がある。これに対し、液状ゴム型シリコーンゴムは、架橋温度が通常１２０℃程度と低温であるため、安定性が低く混練の際の発熱を低く抑制する必要があり、温度の管理などが煩わしくなるおそれがある。
【００２３】
ミラブル型シリコーンゴムは、直鎖状のオルガノポリシロキサンを主原料（生ゴム）として、補強充填剤、増量充填剤、分散促進剤、その他添加剤などを配合したゴムコンパウンドとして市販されているものを用いてもよい。
【００２４】
表面処理水酸化マグネシウムに用いられる水酸化マグネシウムは、海水から結晶成長法で合成するもの、塩化マグネシウムと水酸化カルシウムの反応で合成するものなどの合成水酸化マグネシウム、或いは天然に産出する鉱物を粉砕した天然水酸化マグネシウム等を用いることができる。
【００２５】
上記水酸化マグネシウムの平均粒径は、０．１〜２０μｍの範囲内であることが好ましい。水酸化マグネシウムの平均粒径がこの範囲内にあれば、絶縁層の機械特性に影響を与えにくい。水酸化マグネシウムの平均粒径が０．１μｍ未満の場合には、水酸化マグネシウム粒子の二次凝集が起こるおそれがある。絶縁層中における水酸化マグネシウム粒子の分散性が低下すると、絶縁層の機械特性の低下や、耐寒性の低下が起こりやすい。また水酸化マグネシウムの平均粒径が２０μｍを超える場合には、絶縁層の外観が悪くなるおそれがある。水酸化マグネシウムの平均粒径としては、好ましくは０．２〜１０μｍ、更に好ましくは０．５〜５μｍである。
【００２６】
表面処理剤の有機高分子は、パラフィン系樹脂、オレフィン系樹脂などの炭化水素系樹脂が好ましい。炭化水素系樹脂は、具体的には、１−ヘプテン、１−オクテン、１−ノネン、１−デセンなどのα−オレフィンの単独重合体、もしくは相互共重合体、或いはそれらの混合物、ポリプロピレン（ＰＰ）、ポリエチレン（ＰＥ）、エチレン−エチルアクリレート共重合体（ＥＥＡ）、エチレン−酢酸ビニル共重合体（ＥＶＡ）及びそれらの誘導体などが挙げられる。表面処理剤は、少なくとも上記樹脂の１種類以上を含有していればよい。
【００２７】
表面処理剤の有機高分子は変性剤により変性されていてもよい。上記変性剤としては、不飽和カルボン酸やその誘導体を用いることができる。具体的には不飽和カルボン酸としては、マレイン酸、フマル酸などが挙げられる。不飽和カルボン酸の誘導体としては、無水マレイン酸（ＭＡＨ）、マレイン酸モノエステル、マレイン酸ジエステルなどが挙げられる。このうちで好ましいのは、マレイン酸、無水マレイン酸などである。なお、上記変性剤は、１種単独で使用しても、２種以上を併用してもいずれでもよい。
【００２８】
有機高分子に酸を導入する方法としては、グラフト法や直接法などが挙げられる。また酸変性量としては、表面処理剤としての有機高分子の０．１〜２０質量％、好ましくは０．２〜１０質量％、さらに好ましくは０．２〜５質量％である。
【００２９】
水酸化マグネシウムに対する表面処理剤による表面処理方法としては、特に限定されるものではない。水酸化マグネシウムの表面処理方法は、例えば、所定の粒径の水酸化マグネシウムに表面処理してもよいし、合成時に同時に処理してもよい。また表面処理方法としては、溶媒を用いた湿式処理でもよいし、溶媒を用いない乾式処理でもよい。湿式処理の際、好適な溶媒としては、ペンタン、ヘキサン、ヘプタンなどの脂肪族系溶媒、ベンゼン、トルエン、キシレンなどの芳香族系溶媒などを用いることができる。また、絶縁層の組成物を調製する際に、表面処理剤を他のゴム原料などの材料と同時に混練してもよい。
【００３０】
表面処理剤の水酸化マグネシウムに対する処理量（コート量という場合もある）は、水酸化マグネシウムと表面処理剤の合計量の０．１〜１０質量％の範囲であることが好ましい。上記表面処理剤のコート量が、０．１質量％未満では分散不良となるおそれがあり、１０質量％を超えると凝集するおそれがある。
【００３１】
表面処理水酸化マグネシウムの含有量は、架橋シリコーンゴム１００質量部に対し、０．１〜１００質量部の範囲内であることが好ましい。表面処理水酸化マグネシウムの含有量は、さらに好ましくは０．５〜９５質量部である。表面処理水酸化マグネシウムの含有量が、０．１質量部未満では絶縁層の難燃性が悪くなるおそれがあり、また１００質量部を超えると、絶縁層の耐熱性が悪くなるおそれがある。
【００３２】
金属酸化物は、酸化アルミニウム、酸化亜鉛、酸化チタンのいずれか１種を含有していればよく、上記金属酸化物を１種単独で使用しても、２種類以上を併用しても、いずれでもよい。
【００３３】
酸化アルミニウムの粉末は、特に限定されるものではない。酸化アルミニウムの粉末は、工業用酸化アルミニウム、天然のコランダム等のα−結晶アルミナ、溶融アルミナ、活性アルミナ、超微粒子酸化アルミニウム等のいずれも利用できる。酸化アルミニウムの粉末としては、市販品を用いることができる。酸化亜鉛の市販品として例えば、昭和電工社の商品名で、「ＡＳ−５０（９μｍ）」、「ＡＳ−４０（１２μｍ）」、「ＡＳ−３０（１８μｍ）」、「ＡＳ−２０（２２μｍ）」、「Ａ−１３Ｈ（５７μｍ）」、「Ａ−１２（６０μｍ）」、「Ａ１２Ｃ（８５μｍ）」などが挙げられる。上記（）内は平均粒径である。
【００３４】
酸化亜鉛の粉末は、特に限定されるものではない。酸化亜鉛は、金属亜鉛からの間接法、亜鉛鉱石からの間接法、湿式法などのいずれの方法で製造したものでもよい。酸化亜鉛の粉末としては、市販品を用いることができる。酸化亜鉛の粉末の市販品として例えば、堺化学社の商品名で、「酸化亜鉛１種（０．６μｍ）」、「微細酸化亜鉛（０．３μｍ）」、「超微粒子酸化亜鉛（０．０４μｍ）」、「大粒子酸化亜鉛（１１μｍ）」、宇部マテリアルズ社の商品名で、「Ｚ０２０（０．５１μｍ）」、「Ｚ０１５（０．３２μｍ）」などが挙げられる。上記（）内は平均粒径である。
【００３５】
酸化チタンの粉末は、特に限定されるものではない。酸化チタンの粉末は、ルチル型、アナターゼ型、硫酸法によるもの、塩素法によるものなど、いずれでもよい。酸化チタンの粉末としては、市販品を用いることができる。酸化チタンの市販品として例えば、堺化学社の商品名で、「ＧＴＲ−１００（０．３μｍ）」、「Ｄ−９１８（０．３μｍ）」、「ＦＴＲ−７００（０．２μｍ）」、また石原産業社の商品名で「ＰＦＣ１０４（０．３μｍ）」、「ＴＴＯ−５１（０．０３μｍ」、また富士チタン工業社の商品名で、「ＴＡ−１００（０．６μｍ」、「ＴＡ−５００（０．７μｍ）」、またテイカ社の商品名で「ＪＲ−３０１（０．３μｍ）」、「ＪＡ−１（０．２μｍ）」などが挙げられる。上記（）内は平均粒径である。
【００３６】
金属酸化物の平均粒径は、５０μｍ以下であることが好ましい。金属酸化物の平均粒径が５０μｍ以下であると、特に耐摩耗性に優れる。より好ましい金属酸化物の平均粒径は４５μｍ以下である。
【００３７】
また金属酸化物の平均粒径の下限値は、特に限定されるものではないが、取り扱い性に優れるなどの観点から、好ましくは０．０１μｍ以上、より好ましくは０．０５μｍ以上である。
【００３８】
絶縁層中の金属酸化物の含有量は、架橋シリコーンゴム１００質量部に対し０．１〜１００質量部の範囲内であることが好ましい。より好ましくは架橋シリコーンゴム１００質量部に対し０．５〜９８質量部の範囲内、さらに好ましくは１〜９５質量部の範囲内である。金属酸化物の含有量が特定範囲内にあると、耐摩耗性の向上を図りやすい。金属酸化物の含有量が０．１質量部未満では、耐摩耗性を高める効果が低下しやすい。また、シリコーンゴムとの混練に時間がかかりやすい。一方、金属酸化物の含有量が１００質量部を超えると、耐摩耗性への影響は少ないが、破断伸びが悪化するおそれがある。この場合、耐寒性に影響する場合がある。
【００３９】
絶縁層用のゴム組成物において、未架橋のシリコーンゴムは、加熱等により架橋することが可能であるが、組成物中に架橋剤（加硫剤）を添加して架橋させても良い。
【００４０】
架橋剤は、未架橋のゴムの種類や架橋条件などに応じて適宜選択することができる。架橋剤としては、例えば、有機過酸化物などのラジカル発生剤、金属石けん、アミン、チオール、チオカルバミン酸塩、有機カルボン酸などの化合物を挙げることができる。架橋剤としては、有機過酸化物などが、架橋速度の向上の点から好ましい。
【００４１】
有機過酸化物としては、例えば、ジへキシルパーオキサイド、ジクミルパーオキサイド、ｔ−ブチルクミルパーオキサイド、２，５−ジメチル−２，５−ビス（ｔ−ブチルパーオキシ）ヘキサンなどのジアルキルパーオキサイド、ｎ−ブチル４，４−ジ（ｔ―ブチルパーオキサイド）バレレートなどのパーオキシケタールなどを挙げることができる。
【００４２】
架橋剤の配合量は、適宜決定することができる。架橋剤の配合量は、例えば、未架橋のゴムと架橋剤の合計量に対し、０．０１〜１０質量％の範囲で配合するのが好ましい。
【００４３】
絶縁層は、架橋シリコーンゴム、表面処理水酸化マグネシウム、金属酸化物の他に、絶縁層の特性を損なわない範囲で、各種の添加剤を含有していても良い。このような添加剤としては、絶縁電線の絶縁層に用いられる一般的な添加剤を挙げることができる。具体的には、他の難燃剤、架橋剤、充填剤、酸化防止剤、老化防止剤、顔料などを挙げることができる。
【００４４】
本発明に係る絶縁電線は、例えば次のようにして製造することができる。まず、絶縁層を形成するための絶縁層用のゴム組成物を調製する。次いで、調製したゴム組成物を導体の周囲に押出して、導体の周囲に未架橋ゴムを含む被覆層を成形する。次いで、加熱などの架橋手段により、被覆層の未架橋ゴムを架橋する。これにより、導体の周囲が架橋ゴムを含む絶縁層により被覆された絶縁電線を製造することができる。また、本発明に係る絶縁電線は、導体の周囲に絶縁層用のゴム組成物を塗工して被覆層を形成し、加熱などの架橋手段により被覆層の未架橋ゴムを架橋することによっても製造することができる。
【００４５】
絶縁層用のゴム組成物は、未架橋のシリコーンゴムと、水酸化マグネシウムと、金属酸化物と、必要に応じて配合される架橋剤などの各種添加剤とを混練することにより調製することができる。ゴム組成物の成分を混練する際には、例えば、バンバリーミキサー、加圧ニーダー、混練押出機、二軸混練押出機、ロールなどの通常の混練機を用いることができる。
【００４６】
絶縁層用のゴム組成物の押出成形には、通常の絶縁電線の製造に用いられる電線押出成形機などを用いることができる。導体は、通常の絶縁電線に使用されるものを利用できる。例えば、銅系材料やアルミニウム系材料よりなる単線の導体や撚線の導体を挙げることができる。また、導体の径や絶縁層の厚みなどは特に限定されず、絶縁電線の用途などに応じて適宜決めることができる。
【００４７】
以上の構成の本発明に係る絶縁電線は、架橋シリコーンゴムを含む絶縁層に、有機高分子よりなる表面処理剤により水酸化マグネシウムが表面処理された表面処理水酸化マグネシウムと金属酸化物の粉末とを含有している。
【００４８】
水酸化マグネシウムは、シリコーンゴムの架橋時の加熱では、水酸化アルミニウムのように脱水することはない。すなわち水酸化マグネシウムが脱水する温度は、水酸化アルミニウムが脱水する温度と比較して高温であり、シリコーンゴムの加熱架橋の温度では水酸化アルミニウムのように脱水するおそれはない。したがって、本発明に係る絶縁電線によれば、水酸化マグネシウムの脱水による絶縁層の外観不良が発生せず、良好な外観が得られる。これにより、各種物性の低下が抑えられる。
【００４９】
また、水酸化マグネシウムは、有機高分子よりなる表面処理剤により表面処理されているため、シリコーンゴム中における水酸化マグネシウムの分散性に優れる。これにより、耐寒性に優れる。このように水酸化マグネシウムの分散性が良好であると、シリコーンゴムと水酸化マグネシウムとを混練する際の負荷が小さくなり、混練時の温度上昇を抑えることができる。これにより、温度上昇に敏感な材料等を使用することが可能となり、絶縁電線として利用できる材料の幅が広がるという効果が得られる。
【００５０】
さらに、水酸化マグネシウムとともに金属酸化物の粉末を用いることで、難燃性を維持しつつ、絶縁層にゴム材料を用いた場合の耐摩耗性の低下を抑えることができる。また特定の金属酸化物の粉末の添加は、架橋シリコーンゴムの耐薬品性を向上させる。
【００５１】
以上、本発明の実施の形態について詳細に説明したが、本発明は上記実施の形態に何ら限定されるものではなく、本発明の要旨を逸脱しない範囲で種々の改変が可能である。例えば、上記態様の絶縁電線は、単一層の絶縁層から構成したが、本発明の絶縁電線は、２層以上の絶縁層から構成してもよい。
【００５２】
本発明に係る絶縁電線は、自動車、電子・電気機器に使用される絶縁電線に利用することができる。特に高い耐熱性と難燃性を要求される用途の絶縁電線として好適である。例えば自動車用絶縁電線において、このような高い耐熱性が要求される用途としては、ハイブリッド車や電気自動車のエンジンとバッテリを繋ぐパワーケーブルなどのような高電圧、大電流の用途などが挙げられる。
【実施例】
【００５３】
以下、本発明の実施例、比較例を示す。
【００５４】
実施例
表１（実施例１−１〜１−８）、表２（実施例２−１〜２−７）、表３（実施例３−１〜３−７）に示す配合組成となるように各成分を混合することにより、未架橋のシリコーンゴム（シリコーンゴム１〜４）、表面処理水酸化マグネシウム（ＰＥ５％コート水マグ）および金属酸化物（酸化アルミニウム、酸化亜鉛、酸化チタン）を含む絶縁層用のゴム組成物を調製した。次いで、押出成形機を用いて、軟銅線を７本撚り合わせた軟銅撚線の導体（断面積０．５ｍｍ２）の外周に絶縁層用のゴム組成物を０．２ｍｍ厚に押出し被覆して、未架橋のゴムを含む被覆層を形成した。次いで、２００℃×４時間の条件で被覆層の熱処理を行うことにより、未架橋のゴムを架橋させた。これにより、実施例の絶縁電線を得た。
【００５５】
比較例
表４に示す比較例１〜７の配合組成となるように各成分を混合することにより、未架橋のシリコーンゴムおよび水酸化アルミニウムを含む絶縁層用の組成物を調製した。次いで、実施例と同様にして、比較例の絶縁電線を得た。
【００５６】
実施例１−１〜１−８、実施例２−１〜２−７、実施例３−１〜３−７、比較例１〜７の絶縁電線について、耐寒性試験、電線の外観観察、耐摩耗性試験を行い、評価した。その結果を表１〜表４に合わせて示す。尚、表１〜表４の各成分組成、試験方法及び評価は、下記の通りである。
【００５７】
〔表１〜表４の成分〕
・シリコーンゴム１：信越化学社製、商品名「９３１」（組成：ジメチルシロキサン）
・シリコーンゴム２：信越化学社製、商品名「５４１」（組成：ジメチルシロキサン）
・シリコーンゴム３：東芝社製、商品名「２２６７」（組成：ジメチルシロキサン）
・シリコーンゴム４：東芝社製、商品名「２２７７」（組成：ジメチルシロキサン）
・ＰＥ５％コート水酸化マグネシウム
水酸化マグネシウム：結晶成長法、平均粒径１．０μｍ
表面処理剤：ポリエチレン（三井化学社製、商品名「８００Ｐ」）
表面処理剤の使用量：ポリエチレンと水酸化マグネシウムの合計量の５質量％
・酸化アルミニウム粉末１：昭和電工社製、商品名「ＡＳ−５０」、平均粒径９μｍ
・酸化アルミニウム粉末２：昭和電工社製、商品名「ＡＳ−４０」、平均粒径１２μｍ
・酸化アルミニウム粉末３：昭和電工社製、商品名「Ａ−13Ｈ」、平均粒径５７μｍ
・酸化亜鉛粉末１：堺化学社製、商品名「酸化亜鉛１種」、平均粒径０．６μｍ
・酸化亜鉛粉末２：宇部マテリアルズ社製、商品名「Ｚ０２０」、平均粒径０．５１μｍ
・酸化チタン粉末１：堺化学社製、商品名「ＧＴＲ−１００」、平均粒径０．３μｍ
・酸化チタン粉末２：石原産業社製、商品名「ＰＦＣ１０４」、平均粒径０．３μｍ
・架橋剤：日本油脂社製、商品名「パーへキシルＤ」、ジ−ｔ−へキシルパーオキサイド
・水酸化アルミニウム：昭和電工社製、商品名「ハイジライトＨ４２」
【００５８】
〔耐寒性試験方法〕
ＪＩＳ  Ｃ３０５５に準拠して行った。すなわち作製した絶縁電線を３８ｍｍの長さに切断し試験片とした。この試験片を耐寒性試験機に装着し、所定の温度まで冷却し、打撃具で打撃して、試験片の打撃後の状態を観察した。５本の試験片を用いて、５本の試験片が全て割れた温度を耐寒温度とした。
【００５９】
〔電線外観の評価〕
絶縁電線の表面に凹凸およびザラツキが見られない場合を良好「○」、絶縁電線の表面に凹凸およびザラツキが見られる場合を不良「×」とした。
【００６０】
〔耐摩耗性試験方法〕
社団法人自動車技術規格「ＪＡＳＯ  Ｄ６１８」に準拠して、ブレード往復法により試験を行った。すなわち、実施例、比較例の絶縁電線を７５０ｍｍの長さに切り出して試験片とした。そして、２３±５℃の室温下で試験片の被覆材（絶縁層）に対し軸方向に１０ｍｍ以上の長さでブレードを毎分５０回の速さで往復させ、導体に接するまでの往復回数を測定した。この際、ブレードにかかる荷重は、７Ｎとした。回数については２００回以上のものを合格「○」とし、２００回未満のものを不合格「×」とした。また、回数が３００回以上のものは特に優れる「◎」とした。
【００６１】
【表１】
2013222531.tif 000002
【００６２】
【表２】
2013222531.tif 000003
【００６３】
【表３】
2013222531.tif 000004
【００６４】
【表４】
2013222531.tif 000005
【００６５】
比較例１〜７の絶縁電線は、表４に示すように、絶縁層の表面に発泡が見られ外観が不良であり、耐磨耗性についても不良であった。これに対し実施例１−１〜１−８、実施例２−１〜２−７、実施例３−１〜３−７の絶縁電線は、表１〜表３に示すように、いずれも電線の外観及び耐摩耗性に優れることが確認できた。また実施例１−１〜１−８、実施例２−１〜２−７、実施例３−１〜３−７の絶縁電線は、耐寒性についても比較例よりも優れたものであった。
【００６６】
以上、本発明の実施の形態について詳細に説明したが、本発明は上記実施の形態に何ら限定されるものではなく、本発明の要旨を逸脱しない範囲で種々の改変が可能である。